(57)【要約】【課題】既設の壁紙を剥がす際にその一部が壁面に残存したとしても、壁面の仕上がりを良好なものとすることができる壁面の改修方法を提供する。【解決手段】既設壁面１０は、ボード１と、このボード１の前面に貼着された壁紙２とから構成されている。既設壁面１０を改修する際には、先ず、壁紙２を壁面から剥がし取る。このとき、該裏打ち紙２ａの一部（裏打ち紙２ａ’）がボード１の前面に残存する。この裏打ち紙２ａ’の前面に下塗り材３を塗布し、その前面に仕上げ材４を施工する。本発明では、下塗り材が非水系反応硬化型樹脂であり、水分を含まないため、残存した壁紙がこの非水系反応硬化型樹脂からの水分で膨潤することが防止される。【選択図】図１
2008248498.tif 000002
【特許請求の範囲】
【請求項１】
既設の壁紙を剥がし、その上に下塗り材を塗布し、さらにその上に仕上げ材を形成させる壁面の改修方法において、
該下塗り材が非水系反応硬化型樹脂であることを特徴とする壁面の改修方法。
【請求項２】
請求項１において、前記非水系反応硬化型樹脂が非水系湿気硬化型の樹脂であることを特徴とする壁面の改修方法。
【発明の詳細な説明】
【技術分野】
【０００１】
本発明は、壁紙が貼られた既設の壁面を改修する方法に係り、特に既設の壁紙を剥がして壁面を改修する方法に関する。
【背景技術】
【０００２】
従来、リフォーム等の際に、既設の壁紙が貼着された壁面を改修する方法として、壁紙を残したまま、壁紙の上に直接塗り材を塗布する方法が行われている。
【０００３】
また、既設の壁紙の汚れや傷みがひどい場合には、壁紙を剥がしてから塗り材を塗布することも行われている。
【０００４】
例えば、特開平２００４−２８５６５０号の第０００２段落には、石膏ボード等の内装下地材と壁紙等の内装仕上げ材とによって構成される内装をリフォームする際に、既存の内装仕上げ材を剥がし、内装下地材の不陸をシーラー等で平滑化した後、内装下地材の表面に新たな内装仕上げ材を貼り付ける方法が記載されている。
【特許文献１】特開平２００４−２８５６５０号
【発明の開示】
【発明が解決しようとする課題】
【０００５】
上記特許文献１のように、既設の壁紙を剥がしてからシーラー等の下塗り材を塗布し、その上に仕上げ材を施工する場合、壁紙を完全に剥ぎ取ることは困難であり、壁紙の一部が壁面に残存することがある。特に下地の板間処理や不陸調整のため、石膏パテなどの下地調整材が施工されている箇所で壁紙の一部が残存した場合、下塗り材や仕上げ材が水溶性であれば、残存した壁紙が、これら下塗り材や仕上げ材に含まれる水分のために膨潤し、その結果、新設した壁面が仕上がり不良になることが多く認められる。
【０００６】
本発明は、既設の壁紙を剥がす際にその一部が壁面に残存したとしても、壁面の仕上がりを良好なものとすることができる壁面の改修方法を提供することを目的とする。
【課題を解決するための手段】
【０００７】
本発明（請求項１）の壁面の改修方法は、既設の壁紙を剥がし、その上に下塗り材を塗布し、さらにその上に仕上げ材を形成させる壁面の改修方法において、該下塗り材が非水系反応硬化型樹脂であることを特徴とするものである。
【０００８】
請求項２の壁面の改修方法は、請求項１において、前記非水系反応硬化型樹脂が非水系湿気硬化型の樹脂であることを特徴とするものである。
【発明の効果】
【０００９】
本発明（請求項１）では、既設の壁紙を剥がし、その上に下塗り材として非水系反応硬化樹脂を塗布するため、仕上がりが良好なものとなる。
【００１０】
即ち、壁紙を剥がす際、該壁紙の一部に剥がし残りが生じることがある。しかしながら、その上に塗布する下塗り材が非水系反応硬化型樹脂であり、水分を含まないため、残存した壁紙がこの非水系反応硬化型樹脂からの水分で膨潤することが防止される。その結果、改修後の壁面に膨れが生じることがなく、仕上がりが良好なものとなる。
【００１１】
この非水系反応硬化樹脂としては、請求項２のように、非水系湿気硬化型の樹脂を用いることができる。
【発明を実施するための最良の形態】
【００１２】
以下に、図面を参照して、本発明の実施の形態を詳細に説明する。
【００１３】
第１図は実施の形態に係る壁面の改修方法を説明する断面図である。
【００１４】
第１図（ａ）に示す通り、既設壁面１０は、ボード１と、このボード１の前面に貼着された壁紙２とから構成されている。この壁紙２は、裏打ち紙２ａと、この裏打ち紙２ａの前面に位置する化粧紙２ｂとからなっており、この裏打ち紙２ａが該ボード１の前面に貼着されている。
【００１５】
ボード１の材質としては、石膏ボード、珪酸カルシウム板、スラグ石膏板、コンクリート、モルタル、普通合板、構造用合板、繊維混入セメント板等が用いられる。
【００１６】
裏打ち紙２ａとしては、セルロース繊維等が用いられる。また、このセルロース繊維に対して、必要に応じて合成繊維、無機繊維、合成パルプ等が適宜配合されたものや、さらに自己消火性填料、乾燥紙力増強剤、防カビ剤、着色剤等が適宜配合されたもの等も用いられる。
【００１７】
この裏打ち紙２ａの前面には、装飾性や柔軟性の付与等のために、化粧紙２ｂが形成されている。
【００１８】
化粧紙２ｂとしては、ポリ塩化ビニル樹脂、アクリル系樹脂、エチレン−酢酸ビニル共重合体樹脂、オレフィン系樹脂等が用いられる。
【００１９】
この壁紙２は、糊材等によってボード１に貼着されている。ここで、糊材としては、例えばデンプン系接着剤、セルロース系接着剤等が適宜選択して用いられる。
【００２０】
このように構成された既設壁面１０を改修する際には、先ず、壁紙２を壁面から剥がし取る。このとき、第１図（ｂ）の通り、該裏打ち紙２ａの一部（裏打ち紙２ａ’）がボード１の前面に残存する。
【００２１】
次いで、第１図（ｃ）の通り、この裏打ち紙２ａ’の前面に下塗り材３を塗布する。この下塗り材３が乾燥した後、下塗り材３の前面に仕上げ材４を施工する。
【００２２】
本発明においては、下塗り材３として、非水系反応硬化型樹脂が用いられる。この非水系反応硬化型樹脂は水分を含まないため、残存した壁紙２がこの非水系反応硬化型樹脂からの水分で膨潤することが防止される。その結果、改修後の壁面に膨れが生じることがなく、仕上がりが良好なものとなる。
【００２３】
この非水系反応硬化型樹脂としては、一液又はニ液からなる非水系湿気硬化型の変成シリコーン樹脂やシリコン樹脂やウレタン樹脂等が用いられる。
【００２４】
この下塗り材３の厚みは、好ましくは０．１〜２ｍｍ、特に０．３〜１．５ｍｍである。０．１ｍｍ厚以下では、下地の不陸調整が不十分なため仕上がり外観に悪影響を及ぼしたり、板間部分に十分な下地追従性が得られずクラックを引き起こし易い等の懸念がある。一方２ｍｍ厚以上では、硬化に時間がかかり過ぎその後の作業工程に悪影響を及ぼしたり、コストを引き上げる要因となる。
【００２５】
仕上げ材４は、上塗り材を塗布して乾燥させたものであってもよく、新たな壁紙を貼着したものであってもよい。
【００２６】
仕上げ材４として上塗り材を用いる場合、上塗り材の材質には特に限定はなく、例えば水溶性の上塗り材を用いることもできる。この場合、この水溶性の上塗り材と裏打ち紙２ａ’との間に非水系反応硬化型樹脂（下塗り材３）が介在しているため、該水溶性上塗り材に含まれる水分が裏打ち紙２ａ’まで浸入することが防止される。その結果、裏打ち紙２ａ’が下塗り材３からの水分のために膨潤することが防止され、改修した壁面の仕上がりが不良になることが防止される。
【００２７】
仕上げ材４として壁紙を用いる場合、壁紙としては上記の壁紙２と同様のものを用いることができる。また、糊材としても上記のものを用いることができる。
【００２８】
なお、下塗り材３と仕上げ材４との間に、不陸調整のための塗り材や、仕上げ材４を壁面に均一に塗布するための石膏プラスターなどの塗り材を、必要に応じて塗布してもよい。
【実施例】
【００２９】
以下、実施例及び比較例を用いて本発明をより詳細に説明する。
【００３０】
なお、第２図は実施例及び比較例の実験方法を説明する断面図、第３図は第２図（ａ）の状態における試料の平面図、第４図は第２図（ｃ）の状態における試料の平面図である。即ち、第３図のＡ−Ａ線に沿う断面図が第２図（ａ）であり、第４図のＣ−Ｃ線に沿う断面図が第２図（ｃ）である。
【００３１】
比較例１  
４枚の石膏ボード１１を、縦に２枚の列が横に２列に配列するように配置した。このとき、隣接する石膏ボード１１の対向する側面同士を突き合わせるようにして配置した。次いで、これら石膏ボード１１の前面に、突き合せ部及びその近傍を覆うようにしてジョイントテープ１５を貼り付けた。その後、このジョイントテープ１５を覆うようにして石膏パテ材１６を塗布し、ボード１１とパテ材１６との不陸を調整した（第２図（ａ）及び第３図）。
【００３２】
このパテ材１６が塗布されたボード１１の前面全面に、専用糊材を用いて壁紙１２を貼り合わせた（第２図（ｂ））。ここで、この壁紙１２は、裏打ち紙１２ａ及び化粧紙１２ｂからなり、裏打ち紙１２ａがボード１１前面と対面するようにして貼り合わせた。なお、専用糊材及び壁紙１２としては以下のものを用いた。
【００３３】
専用糊材：（株）アサヒペン製「スタンダード壁のり」
壁紙１２：（株）サンゲツ製「リザーブＲＥ２７２６」
（裏打ち紙１２ａの材質：一般紙として用いられている繊維質基材）
（化粧紙１２ｂの材質：塩化ビニル樹脂）
【００３４】
２４時間経過後、壁紙１２をボード１１から剥がした。このとき、第２図（ｃ）及び第４図の通り、裏打ち紙１２ａの一部（裏打ち紙１２ａ’）がボード１１の前面に残存した。
【００３５】
次いで、残存した裏打ち紙１２ａ’の前面に、下塗り材１３として、建築内装下地材のアクやシミを止めるために市販されている一液型の水系アクリルＥｍ系シーラーを塗布し、乾燥させた。
【００３６】
ここで、該水系アクリルＥｍ系シーラーを塗布してから３０分後（シーラー未乾燥）及び２４時間後（シーラー乾燥後）において、裏打ち紙１２ａ’の膨れの状態を目視で確認した。その結果を表１に示す。
【００３７】
【表１】
2008248498.tif 000003
【００３８】
実施例１  
下塗り材１３として非水系変成シリコーン樹脂Ａを用いたこと以外は比較例１と同様にして実験を行った。その結果を表１に示す。
【００３９】
なお、この非水系変成シリコーン樹脂Ａは、非水系一液湿気硬化型である。同様に、後述する実施例２，３の非水系変成シリコーン樹脂Ａ，Ｂと、実施例４のウレタン樹脂も、非水系一液湿気硬化型である。
【００４０】
実施例２  
下塗り材１３として非水系変成シリコーン樹脂Ｂを用いたこと以外は比較例１と同様にして実験を行った。その結果を表１に示す。
【００４１】
実施例３  
下塗り材１３として非水系変成シリコーン樹脂Ｃを用いたこと以外は比較例１と同様にして実験を行った。その結果を表１に示す。
【００４２】
実施例４  
下塗り材１３としてウレタン樹脂を用いたこと以外は比較例１と同様にして実験を行った。その結果を表１に示す。
【００４３】
比較例２  
下塗り材１３として水系エポキシ樹脂（二液型）を用いたこと以外は比較例１と同様にして実験を行った。その結果を表１に示す。
【００４４】
表１から明らかな通り、シーラーとして非水系反応硬化型樹脂を用いることにより、残存する裏打ち紙１２ａ’の上からシーラーを塗布しても、該裏打ち紙１２ａ’の膨れを抑制することが可能となる。
【図面の簡単な説明】
【００４５】
【図１】実施の形態に係る壁面の改修方法を説明する断面図である。
【図２】実施例及び比較例の実験方法を説明する断面図である。
【図３】第２図（ａ）の状態における試料の平面図である。
【図４】第２図（ｃ）の状態における試料の平面図である。
【符号の説明】
【００４６】
１，１１  ボード
２，１２  壁紙
２ａ，１２ａ  裏打ち紙
２ａ’，１２ａ’  裏打ち紙
２ｂ，１２ｂ  化粧紙
３，１３  下塗り材
４  仕上げ材
１０  既設壁面
１５  ジョイントテープ
１６  パテ材
【図１】
2008248498.tif 000004
【図２】
2008248498.tif 000005
【図３】
2008248498.tif 000006
【図４】
2008248498.tif 000007